(57)【特許請求の範囲】
【請求項１】
下記式（Ｇ１）で表される化合物。
【化１】
0005918620.tif 000028
（式中、ｎ及びｍは、それぞれ独立に１乃至２０の整数である。また、Ｒ１及びＲ２は、それぞれ独立に水素又はメチル基を表す。）
【請求項２】
下記式（Ｇ２）で表される化合物。
【化２】
0005918620.tif 000029
（式中、ｎ及びｍは、それぞれ独立に１乃至２０の整数である。）
【請求項３】
下記式（Ｇ３）で表される化合物。
【化３】
0005918620.tif 000030
（式中、ｎ及びｍは１乃至２０の整数であり、且つ、ｎ及びｍは等しい整数である。また、Ｒ１及びＲ２は、それぞれ独立に水素又はメチル基を表す。）
【請求項４】
下記式（Ｇ４）で表される化合物。
【化４】
0005918620.tif 000031
（式中、ｎ及びｍは１乃至２０の整数であり、且つ、ｎ及びｍは等しい整数である。）
【請求項５】
請求項１乃至４のいずれか一に記載の化合物を有する組成物。
【請求項６】
請求項１乃至４のいずれか一に記載の化合物と、
ネマチック液晶と、
カイラル剤と、を有する組成物。
【請求項７】
請求項５または６において、
前記組成物がブルー相を発現するものである組成物。
【請求項８】
請求項５乃至７のいずれか一に記載の組成物を有する液晶素子。
【請求項９】
請求項１乃至請求項４のいずれか一に記載の化合物を重合させた高分子と、
ネマチック液晶と、を有する液晶素子。
【請求項１０】
請求項８または請求項９に記載の液晶素子を有する液晶表示装置。
【発明の詳細な説明】
【技術分野】
【０００１】
本明細書で開示する発明は、重合性モノマー化合物、液晶組成物及びそれを用いた液晶表示装置、並びにそれらの作製方法に関する。
【背景技術】
【０００２】
近年、フラットパネルディスプレイが実用化され、従来のブラウン管を用いたディスプレイからの置き換えが進んでいる。フラットパネルディスプレイには、液晶素子を有する液晶表示装置をはじめ、エレクトロルミネッセンス素子（ＥＬ素子）を有するＥＬ表示装置や、プラズマディスプレイなどが存在しており、市場においてはこれらが競合している。様々な技術による欠点の克服、生産コストの抑制などにより、液晶表示装置が市場において優位な立場にある。
【０００３】
液晶表示装置に用いられる液晶組成物の材料の一つとして、重合性モノマー化合物が用いられている。例えば、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ、高分子分散液晶、ポリマー分散型液晶ともいう）又は高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）では、高分子ネットワークを形成する高分子層中に液晶粒が分散された構成を有し、液晶による光の散乱光を利用して白表示（明表示）を行うモードであり、高分子層の材料として重合性モノマー化合物が用いられている。
【０００４】
また、液晶の表示モードとして、ブルー相を発現する液晶を用いるモードを適用する場合にも、重合性モノマー化合物が用いられることがある。ブルー相を発現する液晶材料と重合性モノマー化合物とを含む液晶組成物に対し重合性モノマー化合物を重合させる高分子安定化処理を行うことによって、ブルー相の発現温度範囲が拡大されるという報告がなされている（例えば、特許文献１参照）。
【０００５】
また、重合性モノマー化合物は、液晶表示装置の表示部における視野角の拡大、またはコントラストの向上等を目的として設けられる光学フィルムの材料としても用いられている（例えば、特許文献２参照）。
【先行技術文献】
【特許文献】
【０００６】
【特許文献１】国際公開第２００５／０９０５２０号
【特許文献２】特開２００８−５０４４０号公報
【発明の概要】
【発明が解決しようとする課題】
【０００７】
多様な液晶デバイスに用いることができる新規な重合性モノマー化合物を提供することを目的の一とする。
【０００８】
また、該新規な重合性モノマー化合物を含む新規な液晶組成物、または、その液晶組成物を用いて作製した液晶表示装置を提供することを目的の一とする。
【課題を解決するための手段】
【０００９】
本発明の一態様は、下記一般式（Ｇ１）で表される重合性モノマー化合物である。
【００１０】
【化１】
0005918620.tif 000002
【００１１】
ただし、一般式（Ｇ１）中、ｎ及びｍは、それぞれ独立に１乃至２０の整数である。また、Ｒ１及びＲ２は、それぞれ独立に水素又はメチル基を表す。
【００１２】
また、本発明の他の一態様は、下記一般式（Ｇ２）で表される重合性モノマー化合物である。
【００１３】
【化２】
0005918620.tif 000003
【００１４】
ただし、一般式（Ｇ２）中、ｎ及びｍは、それぞれ独立に１乃至２０の整数である。
【００１５】
また、本発明の他の一態様は、下記一般式（Ｇ３）で表される重合性モノマー化合物である。
【００１６】
【化３】
0005918620.tif 000004
【００１７】
ただし、一般式（Ｇ３）中、ｎ及びｍは１乃至２０の整数であり、且つ、ｎ及びｍは等しい整数である。また、Ｒ１及びＲ２は、それぞれ独立に水素又はメチル基を表す。
【００１８】
また、本発明の他の一態様は、下記一般式（Ｇ４）で表される重合性モノマー化合物である。
【００１９】
【化４】
0005918620.tif 000005
【００２０】
ただし、一般式（Ｇ４）中、ｎ及びｍは１乃至２０の整数であり、且つ、ｎ及びｍは等しい整数である。
【００２１】
また、本発明の他の一態様は、上述の重合性モノマー化合物のいずれか一を含有してなる液晶組成物である。
【００２２】
また、本発明の他の一態様は、上述の重合性モノマー化合物のいずれか一と、ネマチック性液晶化合物と、カイラル剤と、を含む液晶組成物である。
【００２３】
また、上述の液晶組成物は、ブルー相を発現するものであってもよい。
【００２４】
また、本発明の他の一態様は、上述の液晶組成物のいずれかを用いた液晶表示装置である。
【発明の効果】
【００２５】
新規な重合性モノマー化合物を提供することができる。また、該新規な重合性モノマー化合物を含む新規な液晶組成物を提供することができる。
【００２６】
また、上述の液晶組成物を用いて作製した液晶表示装置を提供することができる。当該液晶表示装置は、低電圧駆動が可能であり、低消費電力の液晶表示装置とすることが可能である。
【図面の簡単な説明】
【００２７】
【図１】液晶性化合物及び液晶組成物を説明する概念図。
【図２】液晶表示装置の一形態を説明する図。
【図３】液晶表示装置の電極構成の一形態を説明する図。
【図４】液晶表示モジュールを説明する図。
【図５】電子機器を説明する図。
【図６】Ｄａｃ−ＰＥＰＥＰ−Ｆ−Ｏ６の１Ｈ  ＮＭＲチャート図。
【図７】Ｄａｃ−ＰＥＰＥＰ−Ｆ−Ｏ６のジクロロメタン溶液の吸収スペクトル。
【図８】実施例２の液晶素子における印加電圧と透過率の関係を説明する図。
【発明を実施するための形態】
【００２８】
以下、本発明の実施の態様について、図面を用いて詳細に説明する。但し、本発明は以下の説明に限定されず、本発明の趣旨及びその範囲から逸脱することなくその形態及び詳細を様々に変更し得ることが可能である。したがって、本発明は以下に示す実施の形態の記載内容に限定して解釈されるものではない。なお、以下に説明する構成において、同一部分及び同様な機能を有する部分については同一の符号を異なる図面間で共通して用い、その繰り返しの説明は省略する。
【００２９】
また、本明細書等において、液晶表示装置とは、画像表示デバイス、表示デバイス、もしくは光源（照明装置含む）を指す。また、コネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または表示素子にＣＯＧ（Ｃｈｉｐ  Ｏｎ  Ｇｌａｓｓ）方式によりＩＣ（集積回路）が直接実装されたモジュールも全て液晶表示装置に含むものとする。また、本明細書等における液晶表示装置としては、液晶特性を利用した電子機器を全て含むものとし、例えば、表示機能を有していない液晶電気光学装置もその範疇に含むものとする。
【００３０】
（実施の形態１）
本実施の形態では、本発明の一態様に係る新規重合性モノマー化合物について説明する。
【００３１】
本発明の一態様に係る重合性モノマー化合物は、下記一般式（Ｇ１）で表される重合性モノマー化合物である。
【００３２】
【化５】
0005918620.tif 000006
【００３３】
ただし、一般式（Ｇ１）中、ｎ及びｍは、それぞれ独立に１乃至２０の整数である。ｎ及びｍは、互いに同じでも異なっていてもよい。また、Ｒ１及びＲ２は、それぞれ独立に水素又はメチル基を表す。
【００３４】
また、本発明の一態様は、下記一般式（Ｇ２）で表される重合性モノマー化合物である。
【００３５】
【化６】
0005918620.tif 000007
【００３６】
ただし、一般式（Ｇ２）中、ｎ及びｍは、それぞれ独立に１乃至２０の整数である。ｎ及びｍは、互いに同じでも異なっていてもよい。
【００３７】
また、本発明の一態様は、下記一般式（Ｇ３）で表される重合性モノマー化合物である。
【００３８】
【化７】
0005918620.tif 000008
【００３９】
ただし、一般式（Ｇ３）中、ｎ及びｍは１乃至２０の整数であり、且つ、ｎ及びｍは等しい整数である。また、Ｒ１及びＲ２は、それぞれ独立に水素又はメチル基を表す。
【００４０】
また、一般式（Ｇ３）において、Ｒ１及びＲ２が水素であると、合成が容易なため好ましい。すなわち、本発明の一態様は、下記一般式（Ｇ４）で表される重合性モノマー化合物である。
【００４１】
【化８】
0005918620.tif 000009
【００４２】
ただし、一般式（Ｇ４）中、ｎ及びｍは１乃至２０の整数であり、且つ、ｎ及びｍは等しい整数である。
【００４３】
一般式（Ｇ１）で表される重合性モノマー化合物の具体例としては、構造式（１００）〜構造式（１４４）で表される重合性モノマー化合物を挙げることができる。但し、本発明はこれらに限定されない。
【００４４】
【化９】
0005918620.tif 000010
【００４５】
【化１０】
0005918620.tif 000011
【００４６】
【化１１】
0005918620.tif 000012
【００４７】
【化１２】
0005918620.tif 000013
【００４８】
【化１３】
0005918620.tif 000014
【００４９】
【化１４】
0005918620.tif 000015
【００５０】
【化１５】
0005918620.tif 000016
【００５１】
【化１６】
0005918620.tif 000017
【００５２】
【化１７】
0005918620.tif 000018
【００５３】
【化１８】
0005918620.tif 000019
【００５４】
【化１９】
0005918620.tif 000020
【００５５】
【化２０】
0005918620.tif 000021
【００５６】
本実施の形態の重合性モノマー化合物の合成方法としては、種々の反応の適用が可能である。例えば、下記の合成法１または合成法２に示す合成反応を行うことによって合成することができる。
【００５７】
〈合成法１〉
本合成法１では、下記反応式（Ａ−１）及び（Ａ−２）による一般式（Ｇ１）で表される重合性モノマー化合物の合成法を説明する。
【００５８】
【化２１】
0005918620.tif 000022
【００５９】
１，４−ベンゼンジオール（化合物１）と、安息香酸誘導体（化合物２）との、エステル化反応を行うことにより、ヒドロキシフェニル誘導体（化合物３）を得ることが出来る（反応式（Ａ−１））。反応式（Ａ−１）において、ｎは１乃至２０の整数を表し、Ｒ１は水素又はメチル基を表す。
【００６０】
エステル化反応としては、酸触媒を用いた脱水縮合によるエステル化反応（付加脱離反応）が挙げられる。脱水縮合反応を行う場合、濃硫酸やパラ−トルエンスルホン酸等の酸触媒や、１−エチル−３−（３−ジメチルアミノプロピル）カルボジイミド・塩酸塩（略称：ＥＤＣ）や、ジシクロヘキシルカルボジイミド（略称：ＤＣＣ）を用いることが出来る。ＥＤＣ又はＤＣＣを用いる場合、副生成物の除去が容易なためＥＤＣを用いる方が好ましい。なお、化合物３の合成はこれらの反応に限られるものではない。
【００６１】
【化２２】
0005918620.tif 000023
【００６２】
次いで、反応式（Ａ−１）で得られたヒドロキシフェニル誘導体（化合物３）と安息香酸誘導体（化合物４）の、エステル化反応を行うことにより、目的の一般式（Ｇ１）で表される重合性モノマー化合物を得ることが出来る（反応式（Ａ−２））。反応式（Ａ−２）において、ｎ及びｍは、それぞれ独立に１乃至２０の整数を表し、Ｒ１及びＲ２は、それぞれ独立に水素又はメチル基を表す。
【００６３】
エステル化反応としては、酸触媒を用いた脱水縮合によるエステル化反応（付加脱離反応）が挙げられる。脱水縮合反応を行う場合、濃硫酸やパラートルエンスルホン酸等の酸触媒や、１−エチル−３−（３−ジメチルアミノプロピル）カルボジイミド・塩酸塩（略称：ＥＤＣ）や、ジシクロヘキシルカルボジイミド（略称：ＤＣＣ）を用いることが出来る。ＥＤＣ又はＤＣＣを用いる場合、副生成物の除去が容易なためＥＤＣを用いる方が好ましい。なお、一般式（Ｇ１）で表される重合性モノマー化合物の合成はこれらの反応に限られるものではない。
【００６４】
〈合成法２〉
本合成法２では、一般式（Ｇ１）において、ｎ及びｍが互いに等しい整数であり、且つ、Ｒ１及びＲ２が互いに同じ置換基である場合の、本発明の一態様に係る重合性モノマー化合物の合成法を説明する。
【００６５】
【化２３】
0005918620.tif 000024
【００６６】
１，４−ベンゼンジオール（化合物１）１当量と、安息香酸誘導体（化合物２）２当量の、エステル化反応を行うことにより、目的の一般式（Ｇ５）で表される重合性モノマー化合物を得ることが出来る（反応式（Ｂ−１））。反応式（Ｂ−１）において、ｎは１乃至２０の整数を表し、Ｒ１は、水素又はメチル基を表す。
【００６７】
エステル化反応としては、酸触媒を用いた脱水縮合によるエステル化反応（付加脱離反応）が挙げられる。脱水縮合反応を行う場合、濃硫酸やパラ−トルエンスルホン酸等の酸触媒や、１−エチル−３−（３−ジメチルアミノプロピル）カルボジイミド・塩酸塩（略称：ＥＤＣ）や、ジシクロヘキシルカルボジイミド（略称：ＤＣＣ）を用いることが出来る。ＥＤＣ又はＤＣＣを用いる場合、副生成物の除去が容易なためＥＤＣを用いる方が好ましい。また、一般式（Ｇ５）で表される重合性モノマー化合物の合成はこれらの反応に限られるものではない。
【００６８】
以上によって、本実施の形態に係る重合性モノマー化合物を合成することができる。
【００６９】
本実施の形態で示す重合性モノマー化合物は、液晶組成物の材料として適用することが可能である。また、本実施の形態の重合性モノマー化合物を含む液晶組成物を適用して、様々な液晶表示装置を作製することが可能である。
【００７０】
なお、本実施の形態に示す構成、方法などは、他の実施の形態に示す構成、方法などと適宜組み合わせて用いることができる。
【００７１】
（実施の形態２）
本実施の形態では、実施の形態１で示した重合性モノマー化合物を含む液晶組成物、特に、実施の形態１で示した重合性モノマー化合物を含み、ブルー相を発現する液晶組成物について説明する。
【００７２】
本実施の形態で示す液晶組成物は、ネマチック性液晶化合物と、実施の形態１で示した一般式（Ｇ１）で表される重合性モノマー化合物と、カイラル剤と、を含んで構成される。
【００７３】
ネマチック性液晶化合物としては、特に制限されず、ビフェニル系化合物、ターフェニル系化合物、フェニルシクロヘキシル系化合物、ビフェニルシクロヘキシル系化合物、フェニルビシクロヘキシル系化合物、安息香酸フェニル系化合物、シクロヘキシル安息香酸フェニル系化合物、フェニル安息香酸フェニル系化合物、ビシクロヘキシルカルボン酸フェニル系化合物、アゾメチン系化合物、アゾおよびアゾオキシ系化合物、スチルベン系化合物、ビシクロヘキシル系化合物、フェニルピリミジン系化合物、ビフェニルピリミジン系化合物、ピリミジン系化合物、およびビフェニルエチン系化合物等を用いることができる。
【００７４】
本実施の形態に係る液晶組成物は、実施の形態１で示した一般式（Ｇ１）で表される重合性モノマー化合物を含んで構成される。なお、一般式（Ｇ１）で表される重合性モノマー化合物のうちの１種を含んで構成されてもよいし、２種以上を含んで構成されていてもよい。
【００７５】
なお、例えば、実施の形態１の構造式１０１、構造式１２１、構造式１４３等のように、一般式（Ｇ１）で表される重合性モノマー化合物のうち、ｎ及びｍが２以上２０以下の偶数である重合性モノマー化合物を液晶組成物に用いると、ブルー相の高分子安定化処理時において、配向状態を安定化することが可能な処理温度範囲が広くなる、または、残留複屈折が少なく、連続的な電圧印加に対する信頼性の高い、高分子安定化ブルー相が得やすいため好ましい。
【００７６】
また、本実施の形態で示す液晶組成物は、一般式（Ｇ１）で表される重合性モノマー化合物に加えて、他の重合性モノマー化合物を含んでいてもよい。用いられる重合性モノマー化合物としては、アクリレート、メタクリレートなどの単官能モノマーでもよく、ジアクリレート、トリアクリレート、ジメタクリレート、トリメタクリレートなどの多官能モノマーでもよく、これらを混合させたものでもよい。また、液晶性のものでも非液晶性のものでもよく、両者を混合させてもよい。また、液晶組成物へ重合開始剤を添加してもよい。
【００７７】
重合反応としては、光重合反応や熱重合反応が可能であるが、光重合反応が好ましく、紫外線による光重合反応が特に好ましい。従って、重合開始剤としては、例えばアセトフェノン類、ベンゾフェノン類、ベンゾイン類、ベンジル類、ミヒラーケトン類、ベンゾインアルキルエーテル類、ベンジルジメチルケタール類、およびチオキサントン類などから適宜選択して用いることができる。なお、重合開始剤は、高分子安定化処理後の高分子と液晶の複合体中では液晶表示装置の動作に寄与しない不純物となるため、必要に応じ可能な限り少量とすることが望ましい。例えば、液晶組成物に対して０．５ｗｔ％以下とするのが好ましい。
【００７８】
また、本実施の形態で示す液晶組成物は、上述したネマチック性液晶化合物、一般式（Ｇ１）で表される重合性モノマー化合物、重合開始剤の他に、カイラル剤を含んでいてもよい。カイラル剤は、液晶組成物の捩れを誘起し、液晶組成物を螺旋構造に配向させブルー相を発現させるために用いる。カイラル剤は、不斉中心を有する化合物であり、液晶組成物に対する相溶性が良く、かつ捩れ力の強い化合物を用いる。また、カイラル剤は光学活性体であり、光学純度が高いほど好ましく９９％以上が最も好ましい。
【００７９】
カイラル剤の添加量はブルー相を発現する液晶材料の回折波長に影響する。従って、カイラル剤の添加量は、ブルー相を発現する液晶材料の回折波長が可視領域（３８０〜７５０ｎｍ）外となるように調整するのが好ましい。カイラル剤としては、Ｓ−８１１（メルク社製）、Ｓ−１０１１（メルク社製）、１，４：３，６−ジアンヒドロ−２，５−ビス［４−（ｎ−ヘキシル−１−オキシ）安息香酸］ソルビトール（略称：ＩＳＯ−（６ＯＢＡ）２）（みどり化学株式会社製）などを適宜選択して用いることができる。
【００８０】
本発明の一態様である液晶組成物は、以上の材料を含んで構成される。なお、本発明の一態様である液晶組成物としては、上述の材料を含み、高分子安定化処理を行った高分子と液晶の複合体もその範疇に含むものとする。
【００８１】
高分子安定化処理は、等方相を示す液晶組成物に行ってもよいし、温度制御してブルー相を発現した液晶組成物に行ってもよい。なお、昇温時にブルー相から等方相に相転移する温度又は降温時に等方相からブルー相に相転移する温度をブルー相と等方相間の相転移温度という。高分子安定化処理の一例としては、液晶組成物を等方相まで加熱した後、徐々に降温させてブルー相にまで相転移させ、ブルー相が発現する温度を保持した状態で光を照射して行うことができる。
【００８２】
本実施の形態で示す液晶組成物を液晶素子に適用することで、低電圧駆動が可能な液晶素子を作製することができる。また、当該液晶素子を液晶表示装置に用いることで、液晶表示装置の低消費電力化を図ることができる。
【００８３】
以上、本実施の形態に示す構成、方法などは、他の実施の形態に示す構成、方法などと適宜組み合わせて用いることができる。
【００８４】
（実施の形態３）
本実施の形態では、上記実施の形態で示した重合性モノマー化合物、又は、該重合性モノマー化合物を含む液晶組成物を適用した液晶素子及び液晶表示装置について、図面を参照して説明する。
【００８５】
本実施の形態に係る液晶素子及び液晶表示装置の例を図１（Ａ）及び図１（Ｂ）に示す。
【００８６】
なお、本明細書等において、液晶素子とは、液晶の光学的変調作用により光の透過または非透過を制御する素子であり、一対の電極層及びその間に挟持された液晶組成物を少なくとも含んで構成される。本実施の形態において液晶素子は、少なくとも一対の電極層（電位の異なる画素電極層２３０及び共通電極層２３２）の間に、実施の形態１で示した一般式（Ｇ１）で表される重合性モノマー化合物を含む液晶組成物２０８を有する。本実施の形態では、液晶組成物２０８として、実施の形態２で示したブルー相を発現可能な液晶組成物を用いるものとする。
【００８７】
図１（Ａ）及び図１（Ｂ）は、第１の基板２００と第２の基板２０１とが、ブルー相を発現する液晶組成物を用いた液晶組成物２０８を間に挟持して対向するように配置された液晶表示装置である。図１（Ａ）及び図１（Ｂ）の液晶素子及び液晶表示装置は、液晶組成物２０８に対する画素電極層２３０及び共通電極層２３２の配置が異なる例である。
【００８８】
図１（Ａ）の液晶表示装置は、第１の基板２００と液晶組成物２０８との間に画素電極層２３０と、共通電極層２３２が隣接して設けられている。図１（Ａ）の構成であると、基板に概略平行（すなわち水平な方向）な電界を生じさせて、基板と平行な面内で液晶分子を動かして、階調を制御する方式を用いることができる。
【００８９】
このような図１（Ａ）の構成は、本発明の一態様に係る液晶組成物である上述のブルー相を発現する液晶組成物を液晶組成物２０８に用いる場合に好適に適用することができる。液晶組成物２０８として設けられる該液晶組成物には、有機樹脂が含まれてもよい。
【００９０】
画素電極層２３０と共通電極層２３２との間に電界を形成することで、液晶を制御する。液晶には水平方向の電界が形成されるため、その電界を用いて液晶分子を制御できる。ブルー相を発現する液晶組成物は、高速応答が可能であるため、液晶素子及び液晶表示装置の高性能化が可能になる。また、ブルー相を呈するように配向している液晶分子を、基板と平行な方向で制御できるため、視野角を拡大することができる。
【００９１】
例えば、高速応答が可能であるため、バックライト装置にＲＧＢの発光ダイオード（ＬＥＤ）等を配置し、時分割によりカラー表示する継時加法混色法（フィールドシーケンシャル法）や、時分割により左目用の映像と右目用の映像を交互に見るシャッター眼鏡方式による３次元表示方式に好適に採用できる。
【００９２】
図１（Ｂ）の液晶素子及び液晶表示装置は、液晶組成物２０８を挟持して第１の基板２００側に画素電極層２３０、第２の基板２０１側に共通電極層２３２が設けられている。図１（Ｂ）の構成であると、基板に概略垂直な電界を生じさせて、基板と垂直な面内で液晶分子を動かして、階調を制御する方式を用いることができる。また、液晶組成物２０８と、画素電極層２３０及び共通電極層２３２との間に配向膜２０２ａ、配向膜２０２ｂを設けてもよい。本発明の一態様に係る液晶組成物は、様々な構成の液晶素子、及び様々な表示モードの液晶表示装置に用いることができる。
【００９３】
液晶組成物２０８を介して隣接する画素電極層２３０と、共通電極層２３２との距離は、画素電極層２３０及び共通電極層２３２にそれぞれ所定の電圧を印加した時、画素電極層２３０及び共通電極層２３２間に介在する液晶組成物２０８の液晶が応答する距離とする。該距離に応じて印加する電圧を適宜制御する。
【００９４】
液晶組成物２０８の厚さ（膜厚）の最大値は１μｍ以上２０μｍ以下とすることが好ましい。
【００９５】
液晶組成物２０８を形成する方法として、ディスペンス法（滴下法）や、第１の基板２００と第２の基板２０１とを貼り合わせてから毛細管現象等を用いて液晶を注入する注入法を用いることができる。
【００９６】
また、図１（Ａ）及び図１（Ｂ）では図示しないが、偏光板、位相差板、反射防止膜などの光学フィルムなどは適宜設ける。例えば、偏光板及び位相差板による円偏光を用いてもよい。また、光源としてバックライトなどを用いることができる。または、光学フィルムとして実施の形態１で示した一般式（Ｇ１）で表される重合性モノマー化合物を含む光学フィルムを用いてもよい。
【００９７】
本明細書では、半導体素子（例えばトランジスタ）、画素電極層、及び共通電極層が形成されている基板を素子基板（第１の基板）といい、該素子基板と液晶組成物を介して対向する基板を対向基板（第２の基板）という。
【００９８】
本発明の一態様に係る液晶表示装置として、光源の光を透過することによって表示を行う透過型の液晶表示装置、入射する光を反射することによって表示を行う反射型の液晶表示装置、又は透過型と反射型を両方有する半透過型の液晶表示装置を提供することができる。
【００９９】
透過型の液晶表示装置の場合、光が透過する画素領域に存在する画素電極層、共通電極層、第１の基板、第２の基板、その他の絶縁膜、導電膜などは可視光の波長領域の光に対して透光性とする。図１（Ａ）の構成の液晶表示装置においては、画素電極層、共通電極層は透光性が好ましいが、開口パターンを有する場合は形状によっては金属膜などの非透光性材料を用いてもよい。
【０１００】
一方反射型の液晶表示装置の場合、液晶組成物に対して視認側と反対側には液晶組成物を透過した光を反射する反射性の部材（反射性を有する膜や基板など）を設ければよい。よって、視認側より反射性の部材までに設けられ、光が透過する基板、絶縁膜、導電膜は可視光の波長領域の光に対して透光性とする。なお、本明細書で透光性とは少なくとも可視光の波長領域の光を透過する性質をいう。図１（Ｂ）の構成の液晶表示装置においては、視認側と反対側の画素電極層又は共通電極層を反射性とし、反射性の部材として用いることができる。
【０１０１】
画素電極層２３０、共通電極層２３２は、インジウム錫酸化物（ＩＴＯ）、酸化インジウムに酸化亜鉛（ＺｎＯ）を混合したインジウム亜鉛酸化物、酸化インジウムに酸化シリコン（ＳｉＯ２）を混合した導電材料、有機インジウム、有機スズ、酸化タングステンを含むインジウム酸化物、酸化タングステンを含むインジウム亜鉛酸化物、酸化チタンを含むインジウム酸化物、酸化チタンを含むインジウム錫酸化物、グラフェン、またはタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いて形成することができる。
【０１０２】
第１の基板２００、第２の基板２０１にはバリウムホウケイ酸ガラスやアルミノホウケイ酸ガラスなどのガラス基板、石英基板、プラスチック基板などを用いることができる。
【０１０３】
本発明の一態様の重合性モノマー化合物を含む液晶組成物を液晶素子又は液晶表示装置に適用することで、低電圧駆動が可能な液晶素子又は液晶表示装置とすることができる。よって、液晶表示装置の低消費電力化を図ることができる。
【０１０４】
以上、本実施の形態に示す構成、方法などは、他の実施の形態に示す構成、方法などと適宜組み合わせて用いることができる。
【０１０５】
（実施の形態４）
本発明の一態様に係る液晶表示装置として、パッシブマトリクス型の液晶表示装置、アクティブマトリクス型の液晶表示装置を提供することができる。本実施の形態は、本発明の一態様に係るアクティブマトリクス型の液晶表示装置の例を、図２及び図３を用いて説明する。
【０１０６】
図２（Ａ）は液晶表示装置の平面図であり１画素分の画素を示している。図２（Ｂ）は図２（Ａ）の線Ｘ１−Ｘ２における断面図である。
【０１０７】
図２（Ａ）において、複数のソース配線層（配線層４０５ａを含む）が互いに平行（図中上下方向に延伸）かつ互いに離間した状態で配置されている。複数のゲート配線層（ゲート電極層４０１を含む）は、ソース配線層に略直交する方向（図中左右方向）に延伸し、かつ互いに離間するように配置されている。共通配線層４０８は、複数のゲート配線層それぞれに隣接する位置に配置されており、ゲート配線層に概略平行な方向、つまり、ソース配線層に概略直交する方向（図中左右方向）に延伸している。ソース配線層と、共通配線層４０８及びゲート配線層とによって、略長方形の空間が囲まれているが、この空間に液晶表示装置の画素電極層及び共通電極層が配置されている。画素電極層を駆動するトランジスタ４２０は、図中左上の角に配置されている。画素電極層及びトランジスタは、マトリクス状に複数配置されている。
【０１０８】
図２の液晶表示装置において、トランジスタ４２０に電気的に接続する第１の電極層４４７が画素電極層として機能し、共通配線層４０８と電気的に接続する第２の電極層４４６が共通電極層として機能する。なお、第１の電極層と共通配線層によって容量が形成されている。共通電極層はフローティング状態（電気的に孤立した状態）として動作させることも可能だが、固定電位、好ましくはデータとして送られる画像信号の中間電位近傍でフリッカーの生じないレベルに設定してもよい。
【０１０９】
基板に概略平行（すなわち水平な方向）な電界を生じさせて、基板と平行な面内で液晶分子を動かして、階調を制御する方式を用いることができる。このような方式として、図２及び図３に示すようなＩＰＳモードで用いる電極構成が適用できる。
【０１１０】
ＩＰＳモードなどに示される横電界モードは、液晶組成物の下方に開口パターンを有する第１の電極層（例えば各画素別に電圧が制御される画素電極層）及び第２の電極層（例えば全画素に共通の電圧が供給される共通電極層）を配置する。よって第１の基板４４１上には、一方が画素電極層であり、他方が共通電極層である第１の電極層４４７及び第２の電極層４４６が形成され、少なくとも第１の電極層及び第２の電極層の一方が層間膜上に形成されている。第１の電極層４４７及び第２の電極層４４６は、平面形状でなく、様々な開口パターンを有し、屈曲部や枝分かれした櫛歯状を含む。第１の電極層４４７及び第２の電極層４４６はその電極間に電界を発生させるため、同形状であり且つ重ならない配置とする。
【０１１１】
また、第１の電極層４４７及び第２の電極層４４６としてＦＦＳモードで用いる電極構成を適用してもよい。ＦＦＳモードに示される横電界モードは、液晶組成物の下方に開口パターンを有する第１の電極層（例えば各画素別に電圧が制御される画素電極層）及びさらにその開口パターンの下方に平板状の第２の電極層（例えば全画素に共通の電圧が供給される共通電極層）を配置する。この場合、第１の基板４４１上には、一方が画素電極層であり、他方が共通電極層である第１の電極層及び第２の電極層が形成され、画素電極層と共通電極層とは絶縁膜（又は層間絶縁層）を介して積層するように配置される。画素電極層及び共通電極層のいずれか一方は、絶縁膜（又は層間絶縁層）の下方に形成され、かつ平板状であり、他方は絶縁膜（又は層間絶縁層）の上方に形成され、かつ様々な開口パターンを有し、屈曲部や枝分かれした櫛歯状を含む形状とする。第１の電極層４４７及び第２の電極層４４６はその電極間に電界を発生させるため、同形状であり且つ重ならない配置とする。
【０１１２】
液晶組成物４４４としては、実施の形態１で示した一般式（Ｇ１）で表される重合性モノマー化合物を含む液晶組成物を用いる。また、液晶組成物４４４には、有機樹脂が含まれてもよい。本実施の形態では、液晶組成物４４４として、実施の形態２で示したブルー相を発現可能な液晶組成物を用い、高分子安定化処理によって、ブルー相を発現している状態（ブルー相を呈す状態、又はブルー相を示す状態ともいう）で液晶表示装置に設けられる。
【０１１３】
画素電極層である第１の電極層４４７と共通電極層である第２の電極層４４６との間に電界を形成することで、液晶組成物４４４の液晶を制御する。液晶には水平方向の電界が形成されるため、その電界を用いて液晶分子を制御できる。ブルー相を呈するように配向している液晶分子を、基板と平行な方向で制御できるため、視野角が広くなる。
【０１１４】
第１の電極層４４７及び第２の電極層４４６の他の例を図３に示す。図３（Ａ）乃至（Ｄ）の上面図に示すように、第１の電極層４４７ａ乃至４４７ｄ及び第２の電極層４４６ａ乃至４４６ｄが互い違いとなるように形成されており、図３（Ａ）では第１の電極層４４７ａ及び第２の電極層４４６ａはうねりを有する波状形状であり、図３（Ｂ）では第１の電極層４４７ｂ及び第２の電極層４４６ｂは同心円状の開口部を有する形状であり、図３（Ｃ）では第１の電極層４４７ｃ及び第２の電極層４４６ｃは櫛歯状であり一部重なっている形状であり、図３（Ｄ）では第１の電極層４４７ｄ及び第２の電極層４４６ｄは櫛歯状であり電極同士がかみ合うような形状である。なお、図３（Ａ）乃至（Ｃ）のように、第１の電極層４４７ａ、４４７ｂ、４４７ｃ、と第２の電極層４４６ａ、４４６ｂ、４４６ｃとが重なる場合は、第１の電極層４４７と第２の電極層４４６との間には絶縁膜を形成し、異なる膜上に第１の電極層４４７と第２の電極層４４６とをそれぞれ形成する。
【０１１５】
なお、第１の電極層４４７、第２の電極層４４６は、開口パターンを有する形状であるために、図２（Ｂ）の断面図においては分断された複数の電極層として示されている。これは本明細書の他の図面においても同様である。
【０１１６】
トランジスタ４２０は逆スタガ型の薄膜トランジスタであり、絶縁表面を有する基板である第１の基板４４１上に形成され、ゲート電極層４０１、ゲート絶縁層４０２、半導体層４０３、ソース電極層又はドレイン電極層として機能する配線層４０５ａ、４０５ｂを含む。
【０１１７】
本明細書に開示する液晶表示装置に適用できるトランジスタの構造は特に限定されず、例えばトップゲート構造、又はボトムゲート構造のスタガ型及びプレーナ型などを用いることができる。また、トランジスタはチャネル形成領域が一つ形成されるシングルゲート構造でも、２つ形成されるダブルゲート構造もしくは３つ形成されるトリプルゲート構造であっても良い。また、チャネル領域の上下にゲート絶縁層を介して配置された２つのゲート電極層を有する、デュアルゲート型でもよい。
【０１１８】
トランジスタ４２０を覆い、半導体層４０３に接する絶縁膜４０７、絶縁膜４０９が設けられ、絶縁膜４０９上に層間膜４１３が積層されている。
【０１１９】
層間膜４１３の形成法は、特に限定されず、その材料に応じて、スピンコート、ディップ、スプレー塗布、液滴吐出法（インクジェット法等）、印刷法（スクリーン印刷、オフセット印刷）、ロールコート、カーテンコート、ナイフコート等を用いることができる。
【０１２０】
第１の基板４４１と対向基板である第２の基板４４２とを、液晶組成物４４４を間に挟持させてシール材で固着する。液晶組成物４４４を形成する方法として、ディスペンス法（滴下法）や、第１の基板４４１と第２の基板４４２とを貼り合わせてから毛細管現象等を用いて液晶を注入する注入法を用いることができる。
【０１２１】
シール材としては、代表的には可視光硬化性、紫外線硬化性または熱硬化性の樹脂を用いるのが好ましい。代表的には、アクリル樹脂、エポキシ樹脂、アミン樹脂などを用いることができる。また、光（代表的には紫外線）重合開始剤、熱硬化剤、フィラー、カップリング剤を含んでもよい。
【０１２２】
本実施の形態では、液晶組成物４４４の形成には光照射による高分子安定化処理を行うため、実施の形態１で示した一般式（Ｇ１）で表される重合性モノマー化合物を含み、ブルー相を発現する液晶組成物に、光重合開始剤を添加した液晶組成物を用いる。
【０１２３】
該液晶組成物を第１の基板４４１と第２の基板４４２の間の間隙に充填後、光を照射して高分子安定化処理を行い、液晶組成物４４４を形成する。光は、液晶組成物４４４として用いられる液晶組成物に含まれる光重合性モノマー、及び光重合開始剤が反応する波長の光とする。この光照射による高分子安定化処理により、液晶組成物４４４がブルー相を発現する温度範囲を広く改善することができる。
【０１２４】
なお、一般式（Ｇ１）で表される重合性モノマー化合物のうち、ｎ及びｍが２以上２０以下の偶数である重合性モノマー化合物を液晶組成物に用いると、高分子安定化処理において重合反応が容易となるため好ましい。
【０１２５】
シール材に紫外線などの光硬化樹脂を用い、滴下法で液晶組成物を形成する場合など、高分子安定化処理の光照射工程によってシール材の硬化も行ってもよい。
【０１２６】
本実施の形態では、第１の基板４４１の外側（液晶組成物４４４と反対側）に偏光板４４３ａを、第２の基板４４２の外側（液晶組成物４４４と反対側）に偏光板４４３ｂを設ける。また、偏光板の他、位相差板、反射防止膜などの光学フィルムなどを設けてもよい。例えば、偏光板及び位相差板による円偏光を用いてもよい。または、光学フィルムとして実施の形態１で示した一般式（Ｇ１）で表される重合性モノマー化合物を含む光学フィルムを用いてもよい。以上の工程で、液晶表示装置を完成させることができる。
【０１２７】
また、大型の基板を用いて複数の液晶表示装置を作製する場合（所謂多面取り）、その分断工程は、高分子安定化処理の前か、偏光板を設ける前に行うことができる。分断工程による液晶組成物への影響（分断工程時にかかる力などによる配向乱れなど）を考慮すると、第１の基板と第２の基板とを貼り合わせた後、高分子安定化処理の前が好ましい。
【０１２８】
なお、図示しないが、光源としてはバックライト、サイドライトなどを用いればよい。光源は素子基板である第１の基板４４１側から、視認側である第２の基板４４２へと透過するように照射される。
【０１２９】
第１の電極層４４７、及び第２の電極層４４６は、酸化タングステンを含むインジウム酸化物、酸化タングステンを含むインジウム亜鉛酸化物、酸化チタンを含むインジウム酸化物、酸化チタンを含むインジウム錫酸化物、ＩＴＯ、インジウム亜鉛酸化物、酸化ケイ素を添加したインジウム錫酸化物、グラフェンなどの透光性を有する導電性材料を用いることができる。
【０１３０】
また、第１の電極層４４７、及び第２の電極層４４６はタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いて形成することができる。
【０１３１】
また、第１の電極層４４７、及び第２の電極層４４６として、導電性高分子（導電性ポリマーともいう）を含む導電性組成物を用いて形成することができる。
【０１３２】
導電性高分子としては、いわゆるπ電子共役系導電性高分子が用いることができる。例えば、ポリアニリンまたはその誘導体、ポリピロールまたはその誘導体、ポリチオフェンまたはその誘導体、若しくはアニリン、ピロールおよびチオフェンの２種以上からなる共重合体またはその誘導体などがあげられる。
【０１３３】
下地膜となる絶縁膜を第１の基板４４１とゲート電極層４０１の間に設けてもよい。下地膜は、第１の基板４４１からの不純物元素の拡散を防止する機能があり、窒化シリコン膜、酸化シリコン膜、窒化酸化シリコン膜、又は酸化窒化シリコン膜から選ばれた一又は複数の膜による単層、又は積層構造により形成することができる。ゲート電極層４０１の材料は、モリブデン、チタン、クロム、タンタル、タングステン、アルミニウム、銅、ネオジム、スカンジウム等の金属材料又はこれらを主成分とする合金材料用いて形成することができる。また、ゲート電極層４０１としてリン等の不純物元素をドーピングした多結晶シリコン膜に代表される半導体膜、ニッケルシリサイドなどのシリサイド膜を用いてもよい。ゲート電極層４０１は、単層構造としてもよいし積層構造としてもよい。なお、ゲート電極層４０１に遮光性を有する導電膜を用いると、バックライトからの光（第１の基板４４１から入射する光）が、半導体層４０３へ入射することを防止することができる。
【０１３４】
例えば、ゲート電極層４０１の２層の積層構造としては、アルミニウム層上にモリブデン層が積層された２層の積層構造、または銅層上にモリブデン層を積層した２層構造、または銅層上に窒化チタン層若しくは窒化タンタル層を積層した２層構造、窒化チタン層とモリブデン層とを積層した２層構造とすることが好ましい。３層の積層構造としては、タングステン層または窒化タングステン層と、アルミニウムとシリコンの合金層またはアルミニウムとチタンの合金層と、窒化チタン層またはチタン層とを積層した積層構造とすることが好ましい。
【０１３５】
ゲート絶縁層４０２は、プラズマＣＶＤ法又はスパッタリング法等を用いて、酸化シリコン膜、酸化ガリウム膜、酸化アルミニウム膜、窒化シリコン膜、酸化窒化シリコン膜、酸化窒化アルミニウム膜、または窒化酸化シリコン膜等を用いて形成することができる。または、ゲート絶縁層４０２の材料として酸化ハフニウム、酸化イットリウム、酸化ランタン、ハフニウムシリケート（ＨｆＳｉｘＯｙ（ｘ＞０、ｙ＞０））、ハフニウムアルミネート（ＨｆＡｌｘＯｙ（ｘ＞０、ｙ＞０））、窒素が添加されたハフニウムシリケート、窒素が添加されたハフニウムアルミネートなどのｈｉｇｈ−ｋ材料を用いてもよい。これらのｈｉｇｈ−ｋ材料を用いることでゲートリーク電流を低減できる。
【０１３６】
また、ゲート絶縁層４０２として、有機シランガスを用いたＣＶＤ法により酸化シリコン層を形成することも可能である。有機シランガスとしては、テトラエトキシシラン（ＴＥＯＳ：化学式Ｓｉ（ＯＣ２Ｈ５）４）、テトラメチルシラン（ＴＭＳ：化学式Ｓｉ（ＣＨ３）４）、テトラメチルシクロテトラシロキサン（ＴＭＣＴＳ）、オクタメチルシクロテトラシロキサン（ＯＭＣＴＳ）、ヘキサメチルジシラザン（ＨＭＤＳ）、トリエトキシシラン（ＳｉＨ（ＯＣ２Ｈ５）３）、トリスジメチルアミノシラン（ＳｉＨ（Ｎ（ＣＨ３）２）３）等のシリコン含有化合物を用いることができる。なお、ゲート絶縁層４０２は、単層構造としてもよいし、積層構造としてもよい。
【０１３７】
半導体層４０３に用いる材料は特に限定されず、トランジスタ４２０に要求される特性に応じて適宜設定すればよい。半導体層４０３に用いることのできる材料の例を説明する。
【０１３８】
半導体層４０３を形成する材料としては、シランやゲルマンに代表される半導体材料ガスを用いた化学気相成長法やスパッタリング法等の物理気相成長法で作製される非晶質（アモルファスともいう。）半導体、該非晶質半導体を光エネルギーや熱エネルギーを利用して結晶化させた多結晶半導体、或いは微細な結晶相とアモルファス相が混在した微結晶半導体などを用いることができる。半導体層はスパッタリング法、ＬＰＣＶＤ法、またはプラズマＣＶＤ法等により成膜することができる。
【０１３９】
アモルファス半導体としては、代表的には水素化アモルファスシリコン、結晶性半導体としては代表的にはポリシリコンなどがあげられる。ポリシリコン（多結晶シリコン）には、８００℃以上のプロセス温度を経て形成されるポリシリコンを主材料として用いた所謂高温ポリシリコンや、６００℃以下のプロセス温度で形成されるポリシリコンを主材料として用いた所謂低温ポリシリコン、また結晶化を促進する元素などを用いて、非晶質シリコンを結晶化させたポリシリコンなどを含んでいる。もちろん、前述したように、微結晶半導体又は半導体層の一部に結晶相を含む半導体を用いることもできる。
【０１４０】
また、酸化物半導体を用いてもよく、酸化物半導体としては、例えばＩｎ、Ｇａ、ＺｎおよびＳｎから選ばれた２種以上を含む金属酸化物材料を用いればよい。また、四元系金属酸化物であるＩｎ−Ｓｎ−Ｇａ−Ｚｎ−Ｏ系の材料や、三元系金属酸化物であるＩｎ−Ｇａ−Ｚｎ−Ｏ系の材料、Ｉｎ−Ｓｎ−Ｚｎ−Ｏ系の材料、Ｉｎ−Ａｌ−Ｚｎ−Ｏ系の材料、Ｓｎ−Ｇａ−Ｚｎ−Ｏ系の材料、Ａｌ−Ｇａ−Ｚｎ−Ｏ系の材料、Ｓｎ−Ａｌ−Ｚｎ−Ｏ系の材料、Ｈｆ−Ｉｎ−Ｚｎ−Ｏ系の材料や、二元系金属酸化物であるＩｎ−Ｚｎ−Ｏ系の材料、Ｓｎ−Ｚｎ−Ｏ系の材料、Ａｌ−Ｚｎ−Ｏ系の材料、Ｚｎ−Ｍｇ−Ｏ系の材料、Ｓｎ−Ｍｇ−Ｏ系の材料、Ｉｎ−Ｍｇ−Ｏ系の材料、Ｉｎ−Ｇａ−Ｏ系の材料や、Ｉｎ−Ｏ系の材料、Ｓｎ−Ｏ系の材料、Ｚｎ−Ｏ系の材料などを用いればよい。また、上記酸化物半導体にＩｎとＧａとＳｎとＺｎ以外の元素、例えばＳｉＯ２を含ませてもよい。
【０１４１】
ここで、例えば、Ｉｎ−Ｇａ−Ｚｎ系酸化物半導体とは、インジウム（Ｉｎ）、ガリウム（Ｇａ）、亜鉛（Ｚｎ）を有する酸化物半導体、という意味であり、その組成比は問わない。
【０１４２】
また、酸化物半導体層には、化学式ＩｎＭＯ３（ＺｎＯ）ｍ（ｍ＞０）で表記される薄膜を用いることができる。ここで、Ｍは、Ｚｎ、Ｇａ、Ａｌ、Ｍｎ及びＣｏから選ばれた一または複数の金属元素を示す。例えばＭとして、Ｇａ、Ｇａ及びＡｌ、Ｇａ及びＭｎ、またはＧａ及びＣｏなどがある。
【０１４３】
また、酸化物半導体としてＩｎ−Ｓｎ−Ｚｎ−Ｏ系の材料を用いる場合、用いるターゲットの組成比は、原子数比で、Ｉｎ：Ｓｎ：Ｚｎ＝１：２：２、Ｉｎ：Ｓｎ：Ｚｎ＝２：１：３、Ｉｎ：Ｓｎ：Ｚｎ＝１：１：１などとすればよい。
【０１４４】
なお、酸化物半導体としてＩｎ−Ｚｎ−Ｏ系の材料を用いる場合、用いるターゲットの組成比は、原子数比で、Ｉｎ：Ｚｎ＝５０：１〜１：２（モル数比に換算するとＩｎ２Ｏ３：ＺｎＯ＝２５：１〜１：４）、好ましくはＩｎ：Ｚｎ＝２０：１〜１：１（モル数比に換算するとＩｎ２Ｏ３：ＺｎＯ＝１０：１〜１：２）、さらに好ましくはＩｎ：Ｚｎ＝１５：１〜１．５：１（モル数比に換算するとＩｎ２Ｏ３：ＺｎＯ＝１５：２〜３：４）とする。例えば、Ｉｎ−Ｚｎ−Ｏ系酸化物半導体の形成に用いるターゲットは、原子数比がＩｎ：Ｚｎ：Ｏ＝Ｘ：Ｙ：Ｚのとき、Ｚ＞１．５Ｘ＋Ｙとする。
【０１４５】
酸化物半導体層として、完全な単結晶ではなく、完全な非晶質でもない構造であり、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）膜を用いることもできる。ＣＡＡＣ−ＯＳ膜は、非晶質相に結晶部及び非晶質部を有する結晶−非晶質混相構造の酸化物半導体層である。ＣＡＡＣ−ＯＳ膜に含まれる結晶部は、ｃ軸がＣＡＡＣ−ＯＳ膜の被形成面の法線ベクトル又は表面の法線ベクトルに平行（−５°以上５°以下の範囲も含む）な方向に揃い、且つａｂ面に垂直な方向から見て三角形状又は六角形状の原子配列を有し、ｃ軸に垂直（８５°以上９５°以下の範囲も含む）な方向から見て金属原子が層状又は金属原子と酸素原子とが層状に配列している。なお、異なる結晶部間で、それぞれａ軸及びｂ軸の向きが異なっていてもよい。
【０１４６】
半導体層、配線層の作製工程において、薄膜を所望の形状に加工するためにエッチング工程を用いる。エッチング工程は、ドライエッチングやウエットエッチングを用いることができる。
【０１４７】
所望の加工形状にエッチングできるように、材料に合わせてエッチング条件（エッチング液、エッチング時間、温度等）を適宜調節する。
【０１４８】
ソース電極層又はドレイン電極層として機能する配線層４０５ａ、４０５ｂの材料としては、Ａｌ、Ｃｒ、Ｔａ、Ｔｉ、Ｍｏ、Ｗから選ばれた元素、または上述した元素を成分とする合金か、上述した元素を組み合わせた合金膜等が挙げられる。また、熱処理を行う場合には、この熱処理に耐える耐熱性を導電膜に持たせることが好ましい。例えば、Ａｌ単体では耐熱性が劣り、また腐蝕しやすい等の問題点があるので耐熱性導電性材料と組み合わせて形成する。Ａｌと組み合わせる耐熱性導電性材料としては、チタン（Ｔｉ）、タンタル（Ｔａ）、タングステン（Ｗ）、モリブデン（Ｍｏ）、クロム（Ｃｒ）、ネオジム（Ｎｄ）、スカンジウム（Ｓｃ）から選ばれた元素、または上述した元素を成分とする合金か、上述した元素を組み合わせた合金膜、または上述した元素を成分とする窒化物で形成する。
【０１４９】
ゲート絶縁層４０２、半導体層４０３、ソース電極層又はドレイン電極層として機能する配線層４０５ａ、４０５ｂを大気に触れさせることなく連続的に形成してもよい。大気に触れさせることなく連続成膜することで、大気成分や大気中に浮遊する汚染不純物元素に汚染されることなく各積層界面を形成することができるので、トランジスタ特性のばらつきを低減することができる。
【０１５０】
なお、半導体層４０３は一部のみがエッチングされ、溝部（凹部）を有する半導体層である。
【０１５１】
トランジスタ４２０を覆う絶縁膜４０７、絶縁膜４０９は、乾式法や湿式法で形成される無機絶縁膜、有機絶縁膜を用いることができる。例えば、ＣＶＤ法やスパッタリング法などを用いて得られる窒化シリコン膜、酸化シリコン膜、酸化窒化シリコン膜、酸化アルミニウム膜、酸化タンタル膜などを用いることができる。また、ポリイミド、アクリル、ベンゾシクロブテン系樹脂、ポリアミド、エポキシ等の有機材料を用いることができる。また上記有機材料の他に、低誘電率材料（ｌｏｗ−ｋ材料）、シロキサン系樹脂、ＰＳＧ（リンケイ酸ガラス）、ＢＰＳＧ（ボロンリンケイ酸ガラス）等を用いることができる。また、絶縁膜４０７として酸化ガリウム膜を用いてもよい。
【０１５２】
なおシロキサン系樹脂とは、シロキサン系材料を出発材料として形成されたＳｉ−Ｏ−Ｓｉ結合を含む樹脂に相当する。シロキサン系樹脂は置換基としては有機基（例えばアルキル基やアリール基）やフルオロ基を用いても良い。また、有機基はフルオロ基を有していても良い。シロキサン系樹脂は塗布法により成膜し、焼成することによって絶縁膜４０７として用いることができる。
【０１５３】
なお、これらの材料で形成される絶縁膜を複数積層させることで、絶縁膜４０７、絶縁膜４０９を形成してもよい。例えば、無機絶縁膜上に有機樹脂膜を積層する構造としてもよい。
【０１５４】
また、多階調マスクにより形成した複数（代表的には二種類）の厚さの領域を有するレジストマスクを用いると、フォトマスクの数を減らすことができるため、工程簡略化、低コスト化が図れる。
【０１５５】
以上のように、一般式（Ｇ１）で表される重合性モノマー化合物を含む液晶組成物を液晶表示装置に適用することで、低電圧駆動が可能な液晶表示装置を提供することができる。よって、低消費電力化を達成した液晶表示装置を提供することができる。
【０１５６】
また、一般式（Ｇ１）で表される重合性モノマー化合物を含みブルー相を発現する液晶組成物は、高速応答が可能であるため、液晶表示装置の高性能化が可能になる。
【０１５７】
以上、本実施の形態に示す構成、方法などは、他の実施の形態に示す構成、方法などと適宜組み合わせて用いることができる。
【０１５８】
（実施の形態５）
本実施の形態では、上記実施の形態で示した液晶組成物を含む液晶表示装置について説明する。液晶表示装置は、トランジスタを画素部、さらには駆動回路に含んで構成される。また、トランジスタを用いて駆動回路の一部または全体を、画素部と同じ基板上に一体形成し、システムオンパネルを形成することができる。
【０１５９】
液晶表示装置は表示素子として液晶素子（液晶表示素子ともいう）を含む。
【０１６０】
また、液晶表示装置は、表示素子が封止された状態にあるパネルと、該パネルにコントローラを含むＩＣ等を実装した状態にあるモジュールとを含む。さらに、該液晶表示装置を作製する過程における、表示素子が完成する前の一形態に相当する素子基板に関し、該素子基板は、電流を表示素子に供給するための手段を複数の各画素に備える。素子基板は、具体的には、表示素子の画素電極のみが形成された状態であっても良いし、画素電極となる導電膜を成膜した後であって、エッチングして画素電極を形成する前の状態であっても良いし、あらゆる形態があてはまる。
【０１６１】
液晶表示装置の一形態に相当する液晶表示パネルの外観及び断面について、図４を用いて説明する。図４（Ａ１）及び図４（Ａ２）は、第１の基板４００１上に形成されたトランジスタ４０１０、トランジスタ４０１１、及び液晶素子４０１３を、第２の基板４００６との間にシール材４００５によって封止した、パネルの上面図であり、図４（Ｂ）は、図４（Ａ１）及び図４（Ａ２）のＭ−Ｎにおける断面図に相当する。
【０１６２】
第１の基板４００１上に設けられた画素部４００２と、走査線駆動回路４００４とを囲むようにして、シール材４００５が設けられている。また画素部４００２と、走査線駆動回路４００４の上に第２の基板４００６が設けられている。よって画素部４００２と、走査線駆動回路４００４とは、第１の基板４００１とシール材４００５と第２の基板４００６とによって、液晶組成物４００８と共に封止されている。
【０１６３】
また、図４（Ａ１）は第１の基板４００１上のシール材４００５によって囲まれている領域とは異なる領域に、別途用意された基板上に単結晶半導体膜又は多結晶半導体膜で形成された信号線駆動回路４００３が実装されている。なお、図４（Ａ２）は信号線駆動回路の一部を第１の基板４００１上に設けられたトランジスタで形成する例であり、第１の基板４００１上に信号線駆動回路４００３ｂが形成され、かつ別途用意された基板上に単結晶半導体膜又は多結晶半導体膜で形成された信号線駆動回路４００３ａが実装されている。
【０１６４】
なお、別途形成した駆動回路の接続方法は、特に限定されるものではなく、ＣＯＧ方法、ワイヤボンディング方法、或いはＴＡＢ方法などを用いることができる。図４（Ａ１）は、ＣＯＧ方法により信号線駆動回路４００３を実装する例であり、図４（Ａ２）は、ＴＡＢ方法により信号線駆動回路４００３を実装する例である。
【０１６５】
また第１の基板４００１上に設けられた画素部４００２と、走査線駆動回路４００４は、トランジスタを複数有しており、図４（Ｂ）では、画素部４００２に含まれるトランジスタ４０１０と、走査線駆動回路４００４に含まれるトランジスタ４０１１とを例示している。トランジスタ４０１０、トランジスタ４０１１上には絶縁層４０２０、層間膜４０２１が設けられている。
【０１６６】
トランジスタ４０１０、トランジスタ４０１１は、実施の形態４に示すトランジスタを適用することができる。
【０１６７】
また、層間膜４０２１、又は絶縁層４０２０上において、駆動回路用のトランジスタ４０１１の半導体層のチャネル形成領域と重なる位置に導電層を設けてもよい。導電層は、電位がトランジスタ４０１１のゲート電極層と同じでもよいし、異なっていても良く、第２のゲート電極層として機能させることもできる。また、導電層の電位がＧＮＤ、０Ｖ、或いは導電層はフローティング状態であってもよい。
【０１６８】
また、層間膜４０２１上に画素電極層４０３０及び共通電極層４０３１が形成され、画素電極層４０３０はトランジスタ４０１０と電気的に接続されている。液晶素子４０１３は、画素電極層４０３０、共通電極層４０３１及び液晶組成物４００８を含む。なお、第１の基板４００１、第２の基板４００６の外側にはそれぞれ偏光板４０３２ａ、偏光板４０３２ｂが設けられている。
【０１６９】
液晶組成物４００８には、実施の形態１で示した一般式（Ｇ１）で表される重合性モノマー化合物を含む液晶組成物を用いる。画素電極層４０３０及び共通電極層４０３１には、上記実施の形態で示したような画素電極層及び共通電極層の構成を適用することができる。
【０１７０】
本実施の形態では、液晶組成物４００８は一般式（Ｇ１）で表される重合性モノマー化合物を含み、ブルー相を発現する液晶組成物を用い高分子安定化処理によって、ブルー相を発現している状態（ブルー相を呈す状態、又はブルー相を示す状態ともいう）で液晶表示装置に設けられる。よって、本実施の形態では、図１（Ａ）、図３で示したような画素電極層４０３０及び共通電極層４０３１が開口パターンを有する形状である。
【０１７１】
画素電極層４０３０と共通電極層４０３１との間に電界を形成することで、液晶組成物４００８の液晶を制御する。液晶には水平方向の電界が形成されるため、その電界を用いて液晶分子を制御できる。ブルー相を呈するように配向している液晶分子を、基板と平行な方向で制御できるため、視野角が広くなる。
【０１７２】
さらに、一般式（Ｇ１）で表される重合性モノマー化合物のうち、ｎ及びｍが２以上２０以下の偶数である重合性モノマー化合物は、高分子安定化処理において重合反応が容易となるため好ましい。
【０１７３】
なお、第１の基板４００１、第２の基板４００６としては、透光性を有するガラス、プラスチックなどを用いることができる。プラスチックとしては、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムを用いることができる。また、アルミニウムホイルをＰＶＦフィルムやポリエステルフィルムで挟んだ構造のシートを用いることもできる。
【０１７４】
また４０３５は絶縁膜を選択的にエッチングすることで得られる柱状のスペーサであり、液晶組成物４００８の膜厚（セルギャップ）を制御するために設けられている。なお球状のスペーサを用いていても良い。液晶組成物４００８を用いる液晶表示装置において液晶組成物の厚さであるセルギャップは１μｍ以上２０μｍ以下とすることが好ましい。なお、本明細書においてセルギャップの厚さとは、液晶組成物の厚さ（膜厚）の最大値とする。
【０１７５】
なお図４は透過型液晶表示装置の例であるが、本実施の形態は半透過型液晶表示装置でも、反射型液晶表示装置でも適用することができる。
【０１７６】
また、図４の液晶表示装置では、基板の外側（視認側）に偏光板を設ける例を示すが、偏光板は基板の内側に設けてもよい。偏光板の材料や作製工程条件によって適宜設定すればよい。また、ブラックマトリクスとして機能する遮光層を設けてもよい。
【０１７７】
層間膜４０２１の一部としてカラーフィルタ層や遮光層を形成してもよい。図４においては、トランジスタ４０１０、４０１１上方を覆うように遮光層４０３４が第２の基板４００６側に設けられている例である。遮光層４０３４を設けることにより、さらにコントラスト向上やトランジスタの安定化の効果を高めることができる。
【０１７８】
トランジスタを保護膜として機能する絶縁層４０２０で覆う構成としてもよいが、特に限定されない。
【０１７９】
なお、保護膜は、大気中の有機物や金属物、水蒸気などの汚染不純物の侵入を防ぐためのものであり、緻密な膜が好ましい。保護膜は、スパッタリング法を用いて、酸化シリコン膜、窒化シリコン膜、酸化窒化シリコン膜、窒化酸化シリコン膜、酸化アルミニウム膜、窒化アルミニウム膜、酸化窒化アルミニウム膜、又は窒化酸化アルミニウム膜の単層、又は積層で形成すればよい。
【０１８０】
また、平坦化絶縁膜として透光性の絶縁層をさらに形成する場合、ポリイミド、アクリル、ベンゾシクロブテン系樹脂、ポリアミド、エポキシ等の、耐熱性を有する有機材料を用いることができる。また上記有機材料の他に、低誘電率材料（ｌｏｗ−ｋ材料）、シロキサン系樹脂、ＰＳＧ（リンケイ酸ガラス）、ＢＰＳＧ（ボロンリンケイ酸ガラス）等を用いることができる。なお、これらの材料で形成される絶縁膜を複数積層させることで、絶縁層を形成してもよい。
【０１８１】
積層する絶縁層の形成法は、特に限定されず、その材料に応じて、スパッタリング法、スピンコート、ディップ法、スプレー塗布法、液滴吐出法（インクジェット法等）、印刷法（スクリーン印刷、オフセット印刷）、ロールコート、カーテンコート、ナイフコート等を用いることができる。
【０１８２】
画素電極層４０３０及び共通電極層４０３１は、酸化タングステンを含むインジウム酸化物、酸化タングステンを含むインジウム亜鉛酸化物、酸化チタンを含むインジウム酸化物、酸化チタンを含むインジウム錫酸化物、ＩＴＯ、インジウム亜鉛酸化物、酸化ケイ素を添加したインジウム錫酸化物、グラフェンなどの透光性を有する導電性材料を用いることができる。
【０１８３】
また、画素電極層４０３０及び共通電極層４０３１はタングステン（Ｗ）、モリブデン（Ｍｏ）、ジルコニウム（Ｚｒ）、ハフニウム（Ｈｆ）、バナジウム（Ｖ）、ニオブ（Ｎｂ）、タンタル（Ｔａ）、クロム（Ｃｒ）、コバルト（Ｃｏ）、ニッケル（Ｎｉ）、チタン（Ｔｉ）、白金（Ｐｔ）、アルミニウム（Ａｌ）、銅（Ｃｕ）、銀（Ａｇ）等の金属、又はその合金、若しくはその金属窒化物から一つ、又は複数種を用いて形成することができる。
【０１８４】
また、画素電極層４０３０及び共通電極層４０３１として、導電性高分子（導電性ポリマーともいう）を含む導電性組成物を用いて形成することができる。
【０１８５】
また別途形成された信号線駆動回路４００３と、走査線駆動回路４００４または画素部４００２に与えられる各種信号及び電位は、ＦＰＣ４０１８から供給されている。
【０１８６】
また、トランジスタは静電気などにより破壊されやすいため、ゲート線またはソース線に対して、駆動回路保護用の保護回路を同一基板上に設けることが好ましい。保護回路は、非線形素子を用いて構成することが好ましい。
【０１８７】
図４では、接続端子電極４０１５が、画素電極層４０３０と同じ導電膜から形成され、端子電極４０１６は、トランジスタ４０１０、４０１１のソース電極層及びドレイン電極層と同じ導電膜で形成されている。
【０１８８】
接続端子電極４０１５は、ＦＰＣ４０１８が有する端子と、異方性導電膜４０１９を介して電気的に接続されている。
【０１８９】
また図４においては、信号線駆動回路４００３を別途形成し、第１の基板４００１に実装している例を示しているが、この構成に限定されない。走査線駆動回路を別途形成して実装しても良いし、信号線駆動回路の一部または走査線駆動回路の一部のみを別途形成して実装しても良い。
【０１９０】
以上のように、一般式（Ｇ１）で表される重合性モノマー化合物を含む液晶組成物を液晶表示装置に適用することで、低電圧駆動が可能な液晶表示装置を提供することができる。よって、低消費電力化を達成した液晶表示装置を提供することができる。
【０１９１】
また、一般式（Ｇ１）で表される重合性モノマー化合物を含みブルー相を発現する液晶組成物は、高速応答が可能であるため、液晶表示装置の高性能化が可能になる。
【０１９２】
以上、本実施の形態に示す構成、方法などは、他の実施の形態に示す構成、方法などと適宜組み合わせて用いることができる。
【０１９３】
（実施の形態６）
本明細書に開示する液晶表示装置は、さまざまな電子機器（遊技機も含む）に適用することができる。電子機器としては、例えば、テレビジョン装置（テレビ、またはテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０１９４】
図５（Ａ）は、ノート型のパーソナルコンピュータであり、本体３００１、筐体３００２、表示部３００３、キーボード３００４などによって構成されている。上記実施の形態のいずれかで示した液晶表示装置を表示部３００３に適用することにより、低電圧駆動が可能で、低消費電力化を達成したノート型のパーソナルコンピュータとすることができる。
【０１９５】
図５（Ｂ）は、携帯情報端末（ＰＤＡ）であり、本体３０２１には表示部３０２３と、外部インターフェイス３０２５と、操作ボタン３０２４等が設けられている。また操作用の付属品としてスタイラス３０２２がある。上記実施の形態のいずれかで示した液晶表示装置を表示部３０２３に適用することにより、低電圧駆動が可能で、低消費電力化を達成した携帯情報端末（ＰＤＡ）とすることができる。
【０１９６】
図５（Ｃ）は、電子書籍であり、筐体２７０１および筐体２７０３の２つの筐体で構成されている。筐体２７０１および筐体２７０３は、軸部２７１１により一体とされており、該軸部２７１１を軸として開閉動作を行うことができる。このような構成により、紙の書籍のような動作を行うことが可能となる。
【０１９７】
筐体２７０１には表示部２７０５が組み込まれ、筐体２７０３には表示部２７０７が組み込まれている。表示部２７０５および表示部２７０７は、続き画面を表示する構成としてもよいし、異なる画面を表示する構成としてもよい。異なる画面を表示する構成とすることで、例えば右側の表示部（図５（Ｃ）では表示部２７０５）に文章を表示し、左側の表示部（図５（Ｃ）では表示部２７０７）に画像を表示することができる。上記実施の形態のいずれかで示した液晶表示装置を表示部２７０５、表示部２７０７に適用することにより、低電圧駆動が可能で、低消費電力化を達成した電子書籍とすることができる。表示部２７０５として半透過型、又は反射型の液晶表示装置を用いる場合、比較的明るい状況下での使用も予想されるため、太陽電池を設け、太陽電池による発電、及びバッテリーでの充電を行えるようにしてもよい。なおバッテリーとしては、リチウムイオン電池を用いると、小型化を図れる等の利点がある。
【０１９８】
また、図５（Ｃ）では、筐体２７０１に操作部などを備えた例を示している。例えば、筐体２７０１において、電源２７２１、操作キー２７２３、スピーカー２７２５などを備えている。操作キー２７２３により、頁を送ることができる。なお、筐体の表示部と同一面にキーボードやポインティングデバイスなどを備える構成としてもよい。また、筐体の裏面や側面に、外部接続用端子（イヤホン端子、ＵＳＢ端子など）、記録媒体挿入部などを備える構成としてもよい。さらに、電子書籍は、電子辞書としての機能を持たせた構成としてもよい。
【０１９９】
また、電子書籍は、無線で情報を送受信できる構成としてもよい。無線により、電子書籍サーバから、所望の書籍データなどを購入し、ダウンロードする構成とすることも可能である。
【０２００】
図５（Ｄ）は、携帯電話であり、筐体２８００及び筐体２８０１の二つの筐体で構成されている。筐体２８０１には、表示パネル２８０２、スピーカー２８０３、マイクロフォン２８０４、ポインティングデバイス２８０６、カメラ用レンズ２８０７、外部接続端子２８０８などを備えている。また、筐体２８００には、携帯電話の充電を行う太陽電池セル２８１０、外部メモリスロット２８１１などを備えている。また、アンテナは筐体２８０１内部に内蔵されている。上記実施の形態のいずれかで示した液晶表示装置を表示パネル２８０２に適用することにより、低電圧駆動が可能で、低消費電力化を達成した携帯電話とすることができる。
【０２０１】
また、表示パネル２８０２はタッチパネルを備えており、図５（Ｄ）には映像表示されている複数の操作キー２８０５を点線で示している。なお、太陽電池セル２８１０で出力される電圧を各回路に必要な電圧に昇圧するための昇圧回路も実装している。
【０２０２】
表示パネル２８０２は、使用形態に応じて表示の方向が適宜変化する。また、表示パネル２８０２と同一面上にカメラ用レンズ２８０７を備えているため、テレビ電話が可能である。スピーカー２８０３及びマイクロフォン２８０４は音声通話に限らず、テレビ電話、録音、再生などが可能である。さらに、筐体２８００と筐体２８０１は、スライドし、図５（Ｄ）のように展開している状態から重なり合った状態とすることができ、携帯に適した小型化が可能である。
【０２０３】
外部接続端子２８０８はＡＣアダプタ及びＵＳＢケーブルなどの各種ケーブルと接続可能であり、充電及びパーソナルコンピュータなどとのデータ通信が可能である。また、外部メモリスロット２８１１に記録媒体を挿入し、より大量のデータ保存及び移動に対応できる。
【０２０４】
また、上記機能に加えて、赤外線通信機能、テレビ受信機能などを備えたものであってもよい。
【０２０５】
図５（Ｅ）は、デジタルビデオカメラであり、本体３０５１、表示部（Ａ）３０５７、接眼部３０５３、操作スイッチ３０５４、表示部（Ｂ）３０５５、バッテリー３０５６などによって構成されている。上記実施の形態のいずれかで示した液晶表示装置を表示部（Ａ）３０５７、表示部（Ｂ）３０５５に適用することにより、低電圧駆動が可能で、低消費電力化を達成したデジタルビデオカメラとすることができる。
【０２０６】
図５（Ｆ）は、テレビジョン装置であり、筐体９６０１や表示部９６０３などによって構成されている。表示部９６０３により、映像を表示することが可能である。また、ここでは、スタンド９６０５により筐体９６０１を支持した構成を示している。上記実施の形態のいずれかで示した液晶表示装置を表示部９６０３に適用することにより、低電圧駆動が可能で、低消費電力化を達成したテレビジョン装置とすることができる。
【０２０７】
テレビジョン装置の操作は、筐体９６０１が備える操作スイッチや、別体のリモコン操作機により行うことができる。また、リモコン操作機に、当該リモコン操作機から出力する情報を表示する表示部を設ける構成としてもよい。
【０２０８】
なお、テレビジョン装置は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０２０９】
以上、本実施の形態に示す構成、方法などは、他の実施の形態に示す構成、方法などと適宜組み合わせて用いることができる。
【実施例１】
【０２１０】
本実施例では、実施の形態１において、構造式（１０５）で表される１，４−ビス−［４−（６−アクリロイルオキシ−ｎ−ヘキシル−１−オキシ）−２−フルオロベンゾイルオキシ］ベンゼン（略称：Ｄａｃ−ＰＥＰＥＰ−Ｆ−Ｏ６）を合成する例を示す。
【０２１１】
構造式（１０５）で表される１，４−ビス−［４−（６−アクリロイルオキシ−ｎ−ヘキシル−１−オキシ）−２−フルオロベンゾイルオキシ］ベンゼン（略称：Ｄａｃ−ＰＥＰＥＰ−Ｆ−Ｏ６）の合成スキームを下記（Ｅ１−１）に示す。
【０２１２】
【化２４】
0005918620.tif 000025
【０２１３】
３００ｍＬのナスフラスコに１．３ｇ（４．１ｍｍｏｌ）の４−（６−アクリロイルオキシ−ｎ−ヘキシル−１−オキシ）−２−フルオロ−安息香酸と、０．１８ｇ（１．７ｍｍｏｌ）の１，４−ベンゼンジオールと、１００ｍＬのアセトンと、５０ｍＬのジクロロメタンを加え、この溶液に７６ｍｇ（０．６２ｍｍｏｌ）の４−ジメチルアミノピリジンを加え、大気下で撹拌した。この溶液に０．７９ｇ（４．１ｍｍｏｌ）の１−エチル−３−（３−ジメチルアミノプロピル）カルボジイミド塩酸塩（ＥＤＣ）を加え、大気下、室温で４１時間、攪拌した。その後、シリカゲル薄層クロマトグラフィー（ＴＬＣ）により反応が終了していることを確認した。
【０２１４】
得られた溶液を濃縮し、クロロホルムと飽和炭酸水素ナトリウム水溶液と、飽和食塩水を加えてから、水層をクロロホルムで３回抽出した。有機層と抽出液を合わせて硫酸マグネシウムで乾燥し、この混合物を自然濾過により濾別した。濾液を濃縮し、得られた固体をシリカゲルカラムクロマトグラフィー（展開溶媒：クロロホルム）により精製した。得られたフラクションを濃縮して白色固体物質を得た。得られた白色固体物質を、高速液体クロマトグラフィー（ＨＰＬＣ）により精製したところ、白色固体を０．７０ｇ、収率６１％で得た。
【０２１５】
核磁気共鳴法（ＮＭＲ）によって、この化合物が目的物である１，４−ビス−［４−（６−アクリロイルオキシ−ｎ−ヘキシル−１−オキシ）−２−フルオロベンゾイルオキシ］ベンゼン（略称：Ｄａｃ−ＰＥＰＥＰ−Ｆ−Ｏ６）であることを確認した。また、１Ｈ  ＮＭＲチャートを図６に示す。なお、図６（Ｂ）は、図６（Ａ）における５．５ｐｐｍ〜８．５ｐｐｍの範囲を拡大して表したチャートである。なお、図６（Ｃ）は、図６（Ａ）における１．５ｐｐｍ〜４．５ｐｐｍの範囲を拡大して表したチャートである。
【０２１６】
得られた物質の１Ｈ  ＮＭＲデータを以下に示す。
１Ｈ  ＮＭＲ（ＣＤＣｌ３，３００ＭＨｚ）：δ（ｐｐｍ）＝１．４７−１．５１（ｍ，８Ｈ）、１．６８−１．８７（ｍ，８Ｈ）、４．０３（ｔ，Ｊ＝６．３Ｈｚ，４Ｈ）、４．１９（ｔ，Ｊ＝６．６Ｈｚ，４Ｈ）、５．８３（ｄｄ，Ｊ１＝１０．５Ｈｚ，Ｊ２＝１．８Ｈｚ，２Ｈ）、６．１３（ｄｄ，Ｊ１＝１０．５Ｈｚ，Ｊ２＝１７．４Ｈｚ，２Ｈ）、６．４１（ｄｄ，Ｊ１＝１．５Ｈｚ，Ｊ２＝１７．１Ｈｚ，２Ｈ）、６．６９（ｄｄ，Ｊ１＝２．６Ｈｚ，Ｊ２＝１２．８Ｈｚ，２Ｈ）、６．７７（ｄｄ，Ｊ１＝２．４Ｈｚ，Ｊ２＝８．７Ｈｚ，２Ｈ）、７．２７（ｓ，４Ｈ）、８．０２−８．０８（ｍ，２Ｈ）。
【０２１７】
また、１，４−ビス−［４−（６−アクリロイルオキシ−ｎ−ヘキシル−１−オキシ）−２−フルオロベンゾイルオキシ］ベンゼン（略称：Ｄａｃ−ＰＥＰＥＰ−Ｆ−Ｏ６）のジクロロメタン溶液の吸収スペクトルを図７に示す。吸収スペクトルの測定には紫外可視分光光度計（日本分光株式会社製、Ｖ５５０型）を用いた。図７においては、Ｄａｃ−ＰＥＰＥＰ−Ｆ−Ｏ６のジクロロメタン溶液を石英セルに入れて測定した測定値から、ジクロロメタンのみを石英セルに入れて測定した測定値を差し引いた吸収スペクトルを示す。図７において横軸は波長（ｎｍ）、縦軸は強度（任意単位）を表す。ジクロロメタン溶液の場合では２６０ｎｍ付近に吸収が見られた。
【実施例２】
【０２１８】
本実施例では、実施例１で示した本発明の一態様の重合性モノマー化合物を含む液晶組成物を用いて作製した液晶素子の特性評価結果を示す。
【０２１９】
本実施例で作製した液晶素子に用いた液晶組成物の構成を表１に示す。表１において混合比は重量比で表している。
【０２２０】
【表１】
0005918620.tif 000026
【０２２１】
本実施例の液晶素子では、液晶１として混合液晶Ｅ−８（株式会社ＬＣＣ製）、液晶２として４−（ｔｒａｎｓ−４−ｎ−プロピルシクロヘキシル）−３’，４’−ジフルオロ−１，１’−ビフェニル（略称：ＣＰＰ−３ＦＦ）（大立高分子工業社製）、液晶３として４−ｎ−ペンチル安息香酸４−シアノ−３−フルオロフェニル（略称：ＰＥＰ−５ＣＮＦ）（大立高分子工業社製）を用い、カイラル剤として１，４：３，６−ジアンヒドロ−２，５−ビス［４−（ｎ−ヘキシル−１−オキシ）安息香酸］ソルビトール（略称：ＩＳＯ−（６ＯＢＡ）２）（みどり化学株式会社製）を用い、重合性モノマー化合物として非液晶性紫外線重合性の重合性モノマー化合物であるメタクリル酸ドデシル（略称：ＤＭｅＡｃ）（東京化成工業株式会社製）、液晶性紫外線重合性の重合性モノマー化合物である実施例１で作製した本発明の一態様に係る１，４−ビス−［４−（６−アクリロイルオキシ−ｎ−ヘキシル−１−オキシ）−２−フルオロベンゾイルオキシ］ベンゼン（略称：Ｄａｃ−ＰＥＰＥＰ−Ｆ−Ｏ６）を用い、重合開始剤としてＤＭＰＡＰ（略称）（東京化成工業株式会社製）を用いた。
【０２２２】
なお、本実施例で用いた液晶材料：ＣＰＰ−３ＦＦ（略称）及びＰＥＰ−５ＣＮＦ（略称）、カイラル剤：ＩＳＯ−（６ＯＢＡ）２（略称）、重合性モノマー化合物：メタクリル酸ドデシル（ＤＭｅＡｃ）（略称）及びＤａｃ−ＰＥＰＥＰ−Ｆ−Ｏ６（略称）、重合開始剤：ＤＭＰＡＰ（略称）の構造式を下記に示す。
【０２２３】
【化２５】
0005918620.tif 000027
【０２２４】
本実施例の液晶素子は、画素電極層及び共通電極層が図３（Ｄ）のように櫛歯状に形成されたガラス基板と、対向基板となるガラス基板とを間に空隙（４μｍ）を有してシール材によって貼り合わせた後、注入法によって等方相の状態で攪拌した表１で示す材料及び割合で混合させた各液晶組成物を基板間に注入し作製した。
【０２２５】
画素電極層及び共通電極層は酸化珪素を含むインジウム錫酸化物（ＩＴＳＯ）を用いてスパッタリング法にて形成した。なお、その膜厚は１１０ｎｍとし、画素電極層と共通電極層の各幅、及び画素電極層と共通電極層との間隔は２μｍとした。また、シール材は紫外線及び熱硬化型シール材を用い、硬化処理として、９０秒間の紫外線（放射照度１００ｍＷ／ｃｍ２）照射処理を行い、その後１２０℃で１時間加熱処理を行った。
【０２２６】
また、本実施例の液晶素子において、ブルー相を発現する温度範囲の任意の温度において恒温とし、紫外線（光源メタルハライドランプ、波長３６５ｎｍ、放射照度８ｍＷ／ｃｍ２）を、３０分間照射することによって高分子安定化処理を行った。
【０２２７】
作製した液晶素子に電圧を印加し、印加電圧に対する透過率の特性評価を行った。特性評価は、液晶評価装置（ＬＣＤ−７２００  大塚電子株式会社製）を用い、光源はハロゲンランプ、温度は室温の測定条件で、液晶素子をクロスニコルの偏光子で挟んだ状態で行った。
【０２２８】
図８に液晶素子の印加電圧と透過率の関係を示す。なお、透過率は光源を１００％としたときの透過率である。図８に示すように、本実施例の液晶素子は低い印加電圧で高い透過率を示しており、該液晶素子は、低電圧駆動が可能であることが確認できた。
【０２２９】
以上より、本実施例の新規重合性モノマー化合物、または該重合性モノマー化合物を含む液晶組成物を用いた液晶素子は低電圧駆動が可能であることが示された。よって、該液晶素子を用いた液晶表示装置または電子機器も、より低消費電力化を達成することができる。
【符号の説明】
【０２３０】
２００    基板
２０１    基板
２０８    液晶組成物
２３０    画素電極層
２３２    共通電極層
４０１    ゲート電極層
４０２    ゲート絶縁層
４０３    半導体層
４０７    絶縁膜
４０８    共通配線層
４０９    絶縁膜
４１３    層間膜
４２０    トランジスタ
４４１    基板
４４２    基板
４４４    液晶組成物
４４６    電極層
４４７    電極層
２０２ａ    配向膜
２０２ｂ    配向膜
２７０１    筐体
２７０３    筐体
２７０５    表示部
２７０７    表示部
２７１１    軸部
２７２１    電源
２７２３    操作キー
２７２５    スピーカー
２８００    筐体
２８０１    筐体
２８０２    表示パネル
２８０３    スピーカー
２８０４    マイクロフォン
２８０５    操作キー
２８０６    ポインティングデバイス
２８０７    カメラ用レンズ
２８０８    外部接続端子
２８１０    太陽電池セル
２８１１    外部メモリスロット
３００１    本体
３００２    筐体
３００３    表示部
３００４    キーボード
３０２１    本体
３０２２    スタイラス
３０２３    表示部
３０２４    操作ボタン
３０２５    外部インターフェイス
３０５１    本体
３０５３    接眼部
３０５４    操作スイッチ
３０５５    表示部（Ｂ）
３０５６    バッテリー
３０５７    表示部（Ａ）
４００１    基板
４００２    画素部
４００３    信号線駆動回路
４００４    走査線駆動回路
４００５    シール材
４００６    基板
４００８    液晶組成物
４０１０    トランジスタ
４０１１    トランジスタ
４０１３    液晶素子
４０１５    接続端子電極
４０１６    端子電極
４０１８    ＦＰＣ
４０１９    異方性導電膜
４０２０    絶縁層
４０２１    層間膜
４０３０    画素電極層
４０３１    共通電極層
４０３４    遮光層
４０５ａ    配線層
４０５ｂ    配線層
４４３ａ    偏光板
４４３ｂ    偏光板
４４６ａ    電極層
４４６ｂ    電極層
４４６ｃ    電極層
４４６ｄ    電極層
４４７ａ    電極層
４４７ｂ    電極層
４４７ｃ    電極層
４４７ｄ    電極層
９６０１    筐体
９６０３    表示部
９６０５    スタンド
４００３ａ    信号線駆動回路
４００３ｂ    信号線駆動回路
４０３２ａ    偏光板
４０３２ｂ    偏光板
【図１】
0005918620.tif 000032
【図２】
0005918620.tif 000033
【図３】
0005918620.tif 000034
【図４】
0005918620.tif 000035
【図５】
0005918620.tif 000036
【図６】
0005918620.tif 000037
【図７】
0005918620.tif 000038
【図８】
0005918620.tif 000039